(57)【要約】【課題】ビス（２，４−ジクミルフェニル）ペンタエリトリトールジホスフィットの非晶質ソリッド改質物の提供。【解決手段】  本発明は、ビス（２，４−ジクミルフェニル）ペンタエリトリトールジホスフィットの非晶質ソリッド改質物、前記改質物の製造方法、及び酸化、熱又は光誘発分解に対して、有機材料を安定化させるための、その使用に関する。【特許請求の範囲】
【請求項１】
５９ないし６３℃の範囲で溶融すること、及び特色のないＸ線回折図形を特徴とする、非晶質ソリッド形態のビス（２，４−ジクミルフェニル）ペンタエリトリトールジホスフィット。
【請求項２】
非晶質ソリッド形態のビス（２，４−ジクミルフェニル）ペンタエリトリトールジホスフィットの製造方法であって、該方法は、前記化合物を溶融し、その溶融液を急速に冷却することからなる製造方法。
【請求項３】
溶融材料を３０℃以下に維持された冷却表面上に注ぐことを含む、請求項２記載の製造方法。
【請求項４】
前記冷却表面が２０℃近くである請求項３記載の方法。
【請求項５】
請求項２記載の方法で得られる非晶質ソリッド形態のビス（２，４−ジクミルフェニル）ペンタエリトリトールジホスフィット。
【請求項６】
（ａ）酸化、熱又は光誘発分解を受け易い有機材料、及び
（ｂ）請求項１記載の非晶質ソリッド形態のビス（２，４−ジクミルフェニル）ペンタエリトリトールジホスフィット
からなる組成物。
【請求項７】
更に、前記成分（ａ）及び（ｂ）の他に、更なる添加剤を含む請求項６記載の組成物。
【請求項８】
更なる添加剤として、フェノール系抗酸化剤、光安定剤及び／又は加工安定剤を含む請求項７記載の組成物。
【請求項９】
加工安定剤として、ホスフィット、ホスホナイト及び／又はベンゾフラン−２−オンを含む請求項８記載の組成物。
【請求項１０】
成分（ａ）として、天然、半合成又は合成ポリマーを含む請求項６記載の組成物。
【請求項１１】
成分（ａ）として、熱可塑性ポリマーを含む請求項６記載の組成物。
【請求項１２】
成分（ａ）として、ポリオレフィンを含む請求項６記載の組成物。
【請求項１３】
成分（ａ）として、ポリエチレン又はポリプロピレンを含む請求項６記載の組成物。
【請求項１４】
酸化、熱又は光誘発分解に対し、有機材料を安定化するための方法であって、該方法は、請求項１で定義された非晶質ソリッド形態のビス（２，４−ジクミルフェニル）ペンタエリトリトールジホスフィットを、前記有機材料中に配合すること、又は前記有機材料に適用することからなる方法。
【請求項１５】
酸化、熱又は光誘発分解に対する有機材料のための安定剤としての、請求項１で定義された非晶質ソリッド形態のビス（２，４−ジクミルフェニル）ペンタエリトリトールジホスフィットの使用。
【発明の詳細な説明】
【技術分野】
【０００１】
本発明は、ビス（２，４−ジクミルフェニル）ペンタエリトリトールジホスフィットの非晶質ソリッド改質物、前記改質物の製造方法、及び酸化、熱又は光誘発分解に対して、有機材料を安定化させるための、その使用に関する。
【背景技術】
【０００２】
ビス（２，４−ジクミルフェニル）ペンタエリトリトールジホスフィットは、式Ｉ
【化１】
2005528447.tif 000002
で表わされる化合物である。
【発明の開示】
【発明が解決しようとする課題】
【０００３】
式Ｉで表わされるこの化合物は、例えば、米国特許第５，３６４，８９５号明細書、米国特許第５，４３８，０８６号明細書、米国特許出願公開第２００１／００２３２７０号明細書、又は米国特許出願公開第２００２／００４００８１号明細書に教示されるように、有機材料のための加工安定剤として有用である。式Ｉで表わされる化合物は、２３０ないし２３２℃で溶融する結晶生成物として開示されている［米国特許第５，４３８，０８６号明細書、実施例３、１６欄、１４行］。ＨＤＰＥの吹込み成形及び天然ゴムの加工のように、比較的低い温度で加工する有機ポリマーを安定化する場合、結晶生成物形態の式Ｉで表わされる化合物の比較的高い融点は問題となる。その結果、添加剤は有機ポリマー内に均一に分布せず、添加剤安定剤の安定化性能に問題が生じる。
【課題を解決するための手段】
【０００４】
本発明によると、前記したより高い溶融生成物に関連する問題を受けない、非晶質形態の式Ｉで表わされる化合物が得られる。この新しい非晶質形態は、５９ないし６３℃の範囲内のガラス転移温度（Ｔg）及び特色のないＸ線回折図形を特徴とする。
【０００５】
本発明はまた、非晶質ソリッド形態の、式Ｉで表わされるビス（２，４−ジクミルフェニル）ペンタエリトリトールジホスフィットの製造方法であって、該方法は、前記化合物を溶融し、その溶融液を急速に冷却することからなる製造方法に関する。
【０００６】
好ましい方法は、溶融材料を、３０℃以下、より好ましくは、２０℃近くに維持された冷却表面上に注ぐこと、好ましくは、滴下することからなる。好ましくは、冷却表面は、金属表面、例えば、サンドビク  ロトフォーマー（登録商標：Ｓａｎｄｖｉｋ  Ｒｏｔｏｆｏｒｍｅｒ）中にある金属表面である。溶融材料はまた、冷却表面上に、冷却ガスと共に、好ましくは、ノズルを通して噴霧され、非晶質の球状グラニュールを形成し得る。冷却ガスの温度は、好ましくは、３０℃以下である。成形が溶融液からなされる場合、好ましくは、溶融液分布装置が、均一なペレットを形成するために使用される。このようにし
て得られた非晶質ソリッドは、慣用の方法によって、いかなる所望の粒子サイズまでも、更に粉砕又は粗砕され得る。
【０００７】
本発明はまた、前記化合物を溶融し、その溶融液を急速に冷却することによって得られ得る、５９ないし６３℃の範囲で溶融すること、及び特色のないＸ線回折図形を特徴とする、非晶質ソリッド形態のビス（２，４−ジクミルフェニル）ペンタエリトリトールジホスフィットに関する。
【０００８】
本発明に従った非晶質ソリッドは、酸化、熱又は光誘発分解に対して、有機材料を安定化するために非常に適当である。
【０００９】
このような有機材料の例は以下の通りである：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００１０】
ポリオレフィン、すなわち前の段落において例示したモノオレフィンのポリマー、好ましくは、ポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス、スタンダード・オイル・インディアナ、チグラー（−ナッタ）、ＴＮＺ（デュポン）、メタロセン又はシングルサイト触媒（ＳＳＣ）と命名される。
【００１１】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００１２】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）
、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００１３】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得り；アタクチックポリマーが好ましい。ステレオブロックポリマーもまた含まれる。
【００１４】
５．ポリスチレン、ポリ（ｐ−メチルスチレン）、ポリ（α−メチルスチレン）。
【００１５】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得り；アタクチックポリマーが好ましい。ステレオブロックポリマーもまた含まれる。
【００１６】
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００１７】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
【００１８】
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得り；アタクチックポリマーが好ましい。ステレオブロックポリマーもまた含まれる。
【００１９】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００２０】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン原子含有ビニル化合物のポリマー、例えばポリ塩化ビニル、ポリ塩化ビニリデン、ポリフッ化ビニル、ボリフッ化ビニリデン並びに塩化ビニル／塩化ビニリデン、塩化ビニル／酢酸ビニル又は塩化ビニリデン／酢酸ビニルコポリマーのようなそれらのコポリマーのようなハロゲン原子含有ポリマー。
【００２１】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００２２】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００２３】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００２４】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００２５】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００２６】
１４．ポリフェニレンオキシド及びスルフィド、及びポリフェニレンオキシドとスチレンポリマー又はポリアミドとの混合物。
【００２７】
１５．一方はヒドロキシル末端化されたポリエーテル、ポリエステル及びポリブタジエンと、他方は脂肪族又は芳香族のポリイソシアナートから誘導されたポリウレタン、並び
にそれらの前駆体。
【００２８】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００２９】
１７．ポリ尿素、ポリイミド、ボリアミド−イミド、ポリエーテルイミド、ポリエステルイミド、ポリヒダントイン及びポリベンズイミダゾール。
【００３０】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックコポリエーテルエステル；及びまたポリカーボネート又はＭＢＳで変性されたポリエステル。
【００３１】
１９．ポリカーボネート及びポリエステルカーボネート。
【００３２】
２０．ポリケトン。
【００３３】
２１．ポリスルホン、ポリエーテルスルホン及びポリエーテルケトン。
【００３４】
２２．フェノール／ホルムアルデヒド樹脂、尿素／ホルムアルデヒド樹脂及びメラミン／ホルムアルデヒド樹脂のような一方はアルデヒド、他方はフェノール、尿素及びメラミンから誘導された架橋ポリマー。
【００３５】
２３．乾性及び非乾性アルキド樹脂。
【００３６】
２４．飽和及び不飽和ジカルボン酸と、架橋剤としての多価アルコール及びビニル化合物とのコポリマーから誘導される不飽和ポリエステル樹脂、及びまたその低易燃性のハロゲン含有変性体。
【００３７】
２５．置換されたアクリレートから誘導された架橋性アクリル樹脂、例えばエポキシアクリレート、ウレタンアクリレート又はポリエステルアクリレート。
【００３８】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００３９】
２７．脂肪族、脂環式、複素環式又は芳香族グリシジル化合物、例えば、促進剤あり、
又はなしで、無水物又はアミン等の慣用の硬化剤を使用して架橋された、ビスフェノールＡ及びビスフェノールＦのグリシジルエーテルの生成物から誘導される架橋されたエポキシ樹脂。
【００４０】
２８．セルロース、ゴム、ゼラチン及び化学的に変性された、相同種類のそれらの誘導体、例えば酢酸セルロース、プロピオン酸セルロース及び酪酸セルロース、又はメチルセルロースのようなセルロースエーテル；並びに、ロジン及びそれらの誘導体のような天然ポリマー。
【００４１】
２９．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００４２】
３０．純粋なモノマー性化合物又はこのような化合物の混合物である、天然発生及び合成の有機材料、例えばミネラルオイル、動物又は植物性油脂、オイル及びワックス、又は合成エステル（例えばフタレート、アジペート、ホスフェート又はトリメリテート）に基づくオイル、脂肪及びワックス、及びまたいかなる重量比におけるミネラルオイルと合成エステルの混合物、典型的には、紡糸組成物として使用されるもの、並びに、このような材料の水性エマルジョン。
【００４３】
３１．天然又は合成ゴムの水性エマルジョン、例えば、天然ラテックス、又は、カルボキシ化スチレン／ブタジエンコポリマーのラテックス類。
【００４４】
従って、本発明はまた、（ａ）酸化、熱又は光誘発分解を受け易い有機材料、及び（ｂ）非晶質ソリッド形態のビス（２，４−ジクミルフェニル）ペンタエリトリトールジホスフィットからなる組成物に関する。
【００４５】
好ましくは、保護される有機材料は、天然、半合成又は合成ポリマーである。特に好ましいものは、熱可塑性ポリマー、とりわけ、ポリオレフィン、特に、ポリエチレン及びポリプロピレンである。
【００４６】
熱及び酸化分解に対する、特に、熱可塑性プラスチックの加工中に起こるような、熱応力下における、本発明に従った化合物の作用が特に言及され得る。従って、非晶質ソリッド形態のビス（２，４−ジクミルフェニル）ペンタエリトリトールジホスフィットは、加工安定剤としての使用において非常に適当である。
【００４７】
好ましくは、本発明に従った非晶質ソリッド形態のビス（２，４−ジクミルフェニル）ペンタエリトリトールジホスフィットは、安定化される有機材料の重量に対して、０．０１ないし１０％、例えば、０．０１ないし５％、好ましくは、０．０５ないし３％、特に、０．０５ないし１％の量で、安定化される材料へ添加される。
【００４８】
本発明に従った組成物は、非晶質ソリッド形態のビス（２，４−ジクミルフェニル）ペンタエリトリトールジホスフィットの他に、更なる添加剤、例えば、以下のものを含み得る：
１．抗酸化剤
１．１．アルキル化モノフェノール、
例えば、２，６−ジ−第三ブチル−４−メチルフェノール、２−第三ブチル−４，６−
ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００４９】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５０】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００５１】
１．４．トコフェロール、
例えば、α−トコフェロール、β−トコフェロール、γ−トコフェロール、δ−トコフェロール及びそれらの混合物（ビタミンＥ）。
【００５２】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００５３】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メ
チルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００５４】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００５５】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００５６】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００５７】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００５８】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデ
シル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００５９】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００６０】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６１】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５，５］−ウンデカンとのエステル。
【００６２】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６３】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタ
デカノール、トリメチルヘキサンジオール、トリメチロールプロパン、４−ヒドロキシメチル−１−ホスファ−２，６，７−トリオキサビシクロ［２．２．２］オクタンとのエステル。
【００６４】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１；登録商標：Ｎａｕｇａｒｄ）。
【００６５】
１．１８．アスコルビン酸（ビタミンＣ）
【００６６】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００６７】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−
（３’,５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００６８】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００６９】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００７０】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−
ｐ−メトキシシンナメート、メチルα−カルボメトキシ−ｐ−メトキシシンナメート及びＮ−（β−カルボメトキシ−β−シアノビニル）−２−メチルインドリン。
【００７１】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００７２】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  登録番号［１３６５０４−９６−６］）；１，６−ヘキサンジアミンと２，４，６−トリクロロ−１，３，５−トリアジン並びにＮ，Ｎ−ジブチルアミンと４−
ブチルアミノ−２，２，６，６−テトラメチルピペリジンの縮合物（ＣＡＳ  登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００７３】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００７４】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス
（２，４−ジメチルフェニル）−１，３，５−トリアジン。
【００７５】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００７６】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００７７】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００７８】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【００７９】
７．チオ相乗剤、
例えば、ジラウリルチオジプロピオネート又はジステアリルチオジプロピオネート。
【００８０】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【００８１】
９．ポリアミド安定剤
例えば、ヨウ化物及び／又はリン化合物と組み合わせた銅塩及び二価マグネシウムの塩。
【００８２】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【００８３】
１１．核剤、
例えば、タルクのような無機物質、二酸化チタン、酸化マグネシウムのような金属酸化物、好ましくは、アルカリ土類金属のホスフェート、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特に好ましいものは、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールである。
【００８４】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【００８５】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【００８６】
１４．ベンゾフラノ−２−オン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書又は欧州特許出願公開第０５９１１０２号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾ
フラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【００８７】
１４で列挙されたベンゾフラノ−２−オンを除いて、補助安定剤は、例えば、安定化される材料の総重量に対して、０．０１ないし１０％の濃度で添加される。
【００８８】
１４で列挙されたベンゾフラノ−２−オンは、安定化される材料の総重量に対して、０．０００５ないし１０％、好ましくは、０．００１ないし５％、特に、０．０１ないし２％の濃度で添加される。
【００８９】
更なる好ましい組成物は、成分（ａ）及び（ｂ）の他に、更なる添加剤、特に、フェノール系抗酸化剤、光安定剤及び／又は加工安定剤を含む。
【００９０】
好ましい加工安定剤は、例えば、ホスフィット、ホスホナイト及び／又はベンゾフラノ−２−オンである。
【００９１】
特に好ましい添加剤は、フェノール系抗酸化剤（リストの項目１）、立体障害性アミン（リストの項目２．６）、ホスフィット及びホスホナイト（リストの項目４）、ペルオキシド破壊化合物（リストの項目５）及びベンゾフラノ−２−オン（リストの項目１４）である。
【００９２】
ポリマー状有機材料中への非晶質ソリッド形態のビス（２，４−ジクミルフェニル）ペンタエリトリトールジホスフィット、及び所望による更なる添加剤の配合は、例えば、成形前又は間の既知の方法によって、もしくは、溶解又は分散した化合物をポリマー状有機材料に適用し、適当ならば、その後、溶媒をゆっくり蒸発させることによって行われる。本発明に従った非晶質ソリッド改質物はまた、例えば、２．５ないし２５重量％の濃度で、それらを含むマスターバッチの形態で、安定化される材料へ添加され得る。
【００９３】
本発明に従った非晶質ソリッド改質物はまた、重合前又は間、もしくは架橋前に添加され得る。
【００９４】
本発明に従った非晶質ソリッド改質物は、純粋な形態で、又はワックス、オイルもしくはポリマー中にカプセル化された形態で安定化される材料中に配合され得る。
【００９５】
本発明に従った非晶質ソリッド改質物はまた、安定化されるポリマー上に噴霧され得る。本発明に従った非晶質ソリッド改質物は、他の添加剤（例えば、上記した慣用の添加剤）又はそれらの溶融液を希釈することができるため、これらの添加剤と一緒にも、安定化されるポリマー上に噴霧することもできる。重合触媒の失活間の噴霧による添加は、特に有利であり、それは、例えば、失活のために使用されるスチームとして、噴霧において使用することができる。
【００９６】
粒状重合されたポリオレフィンの場合、例えば、噴霧によって、所望による他の添加剤と共に、本発明に従った非晶質ソリッド改質物を適用することは有利であり得る。
【００９７】
このように安定化された材料は、多種多様な形態で、例えば、フィルム、ファイバー、テープ、成形組成物、異形材、又はペイント、接着剤又はセメントのためのバインダーとして使用され得る。
【００９８】
既に言及したように、保護される有機材料は、好ましくは、有機、特に、合成ポリマーである。これらのうち、保護される材料は、特に有利な熱可塑性材料、とりわけ、ポリオレフィンである。加工安定剤（熱安定剤）としての、非晶質ソリッド形態のビス（２，４−ジクミルフェニル）ペンタエリトリトールジホスフィットの優れた有効性は、特に言及されるべきである。このために、その加工前又は間に、ポリマーに添加することは有利である。しかしながら、分解、例えば、光誘発又は熱酸化分解に対して、他のポリマー、例えば、エラストマー、滑剤又は圧媒液も安定化させることもできる。エラストマーの場合、上記の可能な有機材料のリストを参照。
【００９９】
適当な滑剤及び圧媒液は、例えば、鉱油、又は合成油、又はそれらの混合物ベースである。滑剤は当業者にとって既知であり、関連した技術文献中、例えば、Ｄｉｅｔｅｒ  Ｋｌａｍａｎｎ，“Ｓｃｈｍｉｅｒｓｔｏｆｆｅ  ｕｎｄ  ｖｅｒｗａｎｄｔｅ  Ｐｒｏｄｕｋｔｅ”（バーラグ  ケミ，ウェインへイム  １９８２年）、Ｓｃｈｅｗｅ−Ｋｏｂｅｋ，“Ｄａｓ  Ｓｃｈｍｉｅｒｍｉｔｔｅｌ−Ｔａｓｃｈｅｎｂｕｃｈ”（ドクター．アルフレッド  ヒュースィグ−バーラグ，ヘイデルバーグ，１９７４年）及び“Ｕｌｌｍａｎｎｓ  Ｅｎｚｙｋｌｏｐａｄｉｅ  ｄｅｒ  ｔｅｃｈｎｉｓｃｈｅｎ  Ｃｈｅｍｉｅ”１３巻、８５−９４頁（バーラグ  ケミ，ウェインへイム  １９７７年）に記載されている。
【０１００】
従って、本発明の好ましい態様は、酸化、熱又は光誘発分解に対する有機材料のための安定剤としての、非晶質ソリッド形態のビス（２，４−ジクミルフェニル）ペンタエリトリトールジホスフィットの使用である。
【０１０１】
本発明に従った非晶質ソリッド改質物は、好ましくは、熱可塑性ポリマーの加工安定剤（熱安定剤）として使用される。
【０１０２】
本発明はまた、非晶質ソリッド形態のビス（２，４−ジクミルフェニル）ペンタエリトリトールジホスフィットを、有機材料中に配合すること、又は有機材料に適用することからなる、酸化、熱又は光誘発分解に対し、有機材料を安定化するための方法を提供する。
【０１０３】
本発明の、非晶質ソリッド形態のビス（２，４−ジクミルフェニル）ペンタエリトリトールジホスフィットは、従来技術の結晶形態のものと比べ、ポリマー中及び滑剤中等の有機材料中に、より速い溶解速度及びより良好な溶解性を示す。これは、２３０ないし２３２℃で溶融する従来技術の化合物と比べて、配合中に、本発明の、非晶質ソリッド形態のビス（２，４−ジクミルフェニル）ペンタエリトリトールジホスフィットと有機材料のより良好な相溶性及びより均一な分布を提供する。
【０１０４】
示差走査熱量（ＤＳＣ）測定は、整列されたアルミニウム槽を備え、３００℃まで１分当り＋１０℃で温度走査するメットラーＤＳＣ８２０上で行った。
【０１０５】
Ｘ線回折図形は、ニッケルフィルターと共にＣｕ−Ｋα放射線を使用して、フィリップス  ノレルコ  Ｘ線回折装置上で記録した。
【０１０６】
以下の実施例で本発明を更に説明する。部又はパーセントは重量に関する。
【０１０７】
実施例１：非晶質ソリッド形態のビス（２，４−ジクミルフェニル）ペンタエリトリトールジホスフィットの製造
式Ｉで表わされる化合物、ビス（２，４−ジクミルフェニル）ペンタエリトリトールジホスフィットを米国特許第５，４３８，０８６号明細書の実施例３の方法に従って製造し
た。透明な溶融液が得られるまで、融点が２３０ないし２３２℃のその結晶化合物を２５０℃まで加熱した。溶融材料を２０℃に維持した冷却表面上にそそぐことによって、溶融液を急速に冷却し、６１℃のＴg（ＤＳＣ）（１分当り＋１０℃の標準加熱速度で測定）を有する非晶質ソリッドを得た。明澄透明のソリッドを、乳鉢及び乳棒を使用して、都合良く粉砕し、白色粉末とした。Ｃｕ−Ｋαを使用して得られたＸ線回折図形は特色がなかった。
【０１０８】
実施例２：ビス（２，４−ジクミルフェニル）ペンタエリトリトールジホスフィットとイルガフォス１６８（登録商標：Ｉｒｇａｆｏｓ  １６８）の非晶質ブレンド（１：１）の製造
実施例１と同様にして、透明な溶融液が得られるまで、結晶性ビス（２，４−ジクミルフェニル）ペンタエリトリトールジホスフィット及びイルガフォス１６８（登録商標：Ｉｒｇａｆｏｓ  １６８）［トリス（２，４−ジ−第三ブチルフェニル）ホスフィット；チバ  スペシャルティ  ケミカルズ  インコーポレーテッド］の１：１混合物を２５０℃まで加熱した。溶融材料を２０℃に維持した冷却表面上にそそぐことによって、溶融液を急速に冷却し、５４℃のＴg（ＤＳＣ）（１分当り＋１０℃の標準加熱速度で測定）を有する非晶質１：１ブレンドを得た。
【０１０９】
実施例３：ビス（２，４−ジクミルフェニル）ペンタエリトリトールジホスフィットとイルガフォス１２（登録商標：Ｉｒｇａｆｏｓ  １２）の非晶質ブレンド（１：１）の製造
実施例１と同様にして、透明な溶融液が得られるまで、結晶性ビス（２，４−ジクミルフェニル）ペンタエリトリトールジホスフィット及びイルガフォス１２（登録商標：Ｉｒｇａｆｏｓ  １２）［２，２’，２’’−ニトリロ［トリエチルトリス（３，３’，５，５’−テトラ−第三ブチル−１，１’−ビフェニル−２，２’−ジイル）ホスフィット；チバ  スペシャルティ  ケミカルズ  インコーポレーテッド］の１：１混合物を２５０℃まで加熱した。溶融材料を２５℃に維持した冷却表面上にそそぐことによって、溶融液を急速に冷却し、７３℃のＴg（ＤＳＣ）（１分当り＋１０℃の標準加熱速度で測定）を有する非晶質１：１ブレンドを得た。
【０１１０】
実施例４：ビス（２，４−ジクミルフェニル）ペンタエリトリトールジホスフィットとイルガフォスＰ−ＥＰＱ（登録商標：Ｉｒｇａｆｏｓ  Ｐ−ＥＰＱ）の非晶質ブレンド（１：１）の製造
実施例１と同様にして、透明な溶融液が得られるまで、結晶性ビス（２，４−ジクミルフェニル）ペンタエリトリトールジホスフィット及びイルガフォスＰ−ＥＰＱ（登録商標：Ｉｒｇａｆｏｓ  Ｐ−ＥＰＱ）［テトラキス（２，４−ジ−第三ブチルフェニル）４，４’−ビフェニレンジホスホナイト；チバ  スペシャルティ  ケミカルズ  インコーポレーテッド］の１：１混合物を２５０℃まで加熱した。溶融材料を２０℃に維持した冷却表面上にそそぐことによって、溶融液を急速に冷却し、６３℃のＴg（ＤＳＣ）（１分当り＋１０℃の標準加熱速度で測定）を有する非晶質１：１ブレンドを得た。
【０１１１】
実施例５：ビス（２，４−ジクミルフェニル）ペンタエリトリトールジホスフィットとイルガノックス１０１０（登録商標：Ｉｒｇａｎｏｘ  １０１０）の非晶質ブレンド（１：１）の製造
実施例１と同様にして、透明な溶融液が得られるまで、結晶性ビス（２，４−ジクミルフェニル）ペンタエリトリトールジホスフィット及びイルガノックス１０１０（登録商標：Ｉｒｇａｎｏｘ  １０１０）（ペンタエリトリトールテトラキス［３−（３，５−ジ−第三ブチル−４−ヒドロキシフェニル）プロピオネート］；チバ  スペシャルティ  ケミカルズ  インコーポレーテッド）の１：１混合物を２５０℃まで加熱した。溶融材料を２０℃に維持した冷却表面上にそそぐことによって、溶融液を急速に冷却し、５３ないし５
５℃のＴg（ＤＳＣ）（１分当り＋１０℃の標準加熱速度で測定）を有する非晶質１：１ブレンドを得た。
【０１１２】
実施例６：ビス（２，４−ジクミルフェニル）ペンタエリトリトールジホスフィット、イルガノックスＨＰ１３６（登録商標：Ｉｒｇａｎｏｘ  ＨＰ  １３６）及びイルガノックス１０１０（登録商標：Ｉｒｇａｎｏｘ  １０１０）の非晶質ブレンド（６：１：３）の製造
実施例１と同様にして、透明な溶融液が得られるまで、結晶性ビス（２，４−ジクミルフェニル）ペンタエリトリトールジホスフィット、イルガノックスＨＰ１３６（登録商標：Ｉｒｇａｎｏｘ  ＨＰ  １３６）（構造は表２の終わりの脚注参照；チバ  スペシャルティ  ケミカルズ  インコーポレーテッド）及びイルガノックス１０１０（登録商標：Ｉｒｇａｎｏｘ  １０１０）（ペンタエリトリトールテトラキス［３−（３，５−ジ−第三ブチル−４−ヒドロキシフェニル）プロピオネート］；チバ  スペシャルティ  ケミカルズ  インコーポレーテッド）の６：１：３混合物を２５０℃まで加熱した。溶融材料を２０℃に維持した冷却表面上にそそぐことによって、溶融液を急速に冷却し、５０℃のＴg（ＤＳＣ）（１分当り＋１０℃の標準加熱速度で測定）を有する非晶質６：１：３ブレンドを得た。
【０１１３】
実施例７：複数押出されたポリプロピレンホモポリマーの安定化
ポリプロピレンホモポリマー（ＰＨ３５０）３ｋｇを０．０５％ステアリン酸カルシウム及び表１に従った添加剤と共にドライブレンドした。その後、このブレンドをベルストルフ（登録商標：Ｂｅｒｓｔｏｒｆｆ）の２軸スクリュー押出機（ＺＳＫ２５、Ｌ／Ｄ＝４６）中で、最大２４０℃の温度で押出した。押出物を、水槽を通して圧伸成形することによって冷却し、その後、粗砕した。このグラニュールを繰返し押出した。３回押出した後、そのメルトフローインデックス（ＭＦＩ）及び黄色度指数（ＹＩ）を測定した。
分子量の変化は、ゴートフェート  メルトフローインデクサー（Ｇｏｔｔｆｅｒｔ  ｍｅｌｔ  ｆｌｏｗ  ｉｎｄｅｘｅｒ）及び以下に示されたような荷重で測定される、ＡＳＴＭ−Ｄ−１２３８−７０に従ったメルトフローインデックス（ＭＦＩ）に関して報告された。ＭＦＩ測定の実験誤差は、１９０℃及び２．１６ｋｇ荷重で測定したＭＦＩにおいて±０．０３、１９０℃及び５ｋｇ荷重で測定したＭＦＩにおいて±０．０６、及び１９０℃及び１０ｋｇ荷重で測定したＭＦＩにおいて±０．１であると理解される。メルトインデックスの実質的な減少は、安定化が乏しいことを示す。色質は、ＡＳＴＭ１９２６−７０黄色度試験に従って、グラニュールに対して決定される、黄色度指数（ＹＩ）に関して報告された。低いＹＩ値は、試料のわずかな変色を示し、高いＹＩ値は、試料のひどい変色を示す。結果を表１にまとめた。
表１：
【表１】
2005528447.tif 000003
ａ）比較例
ｂ）本発明に従った例
ｃ）イルガノックス１０１０（登録商標：Ｉｒｇａｎｏｘ  １０１０）（チバ  スペシャルティ  ケミカルズ  インコーポレーテッド）は、式ＡＯ−１
【化２】
2005528447.tif 000004
で表わされる化合物である。
ｄ）イルガフォス１６８（登録商標：Ｉｒｇａｆｏｓ  １６８）（チバ  スペシャルティ
ケミカルズ  インコーポレーテッド）は、トリス（２，４−ジ−第三ブチルフェニル）ホスフィットである。
ｅ）ドベルホス  Ｓ  ９２２８Ｔ（登録商標：Ｄｏｖｅｒｐｈｏｓ  Ｓ  ９２２８Ｔ）は、米国特許第５，４３８，０８６号明細書の実施例３の方法に従って製造された、結晶形態のビス（２，４−ジクミルフェニル）ペンタエリトリトールジホスフィット（融点２３０ないし２３２℃）である。
【０１１４】
実施例８：複数押出されたポリプロピレンホモポリマーの安定化
ポリプロピレンホモポリマー（ＰＨ３５０）３ｋｇを０．０５％ステアリン酸カルシウム及び表２に従った添加剤と共にドライブレンドした。その後、このブレンドをベルストルフ（登録商標：Ｂｅｒｓｔｏｒｆｆ）の２軸スクリュー押出機（ＺＳＫ２５、Ｌ／Ｄ＝４６）中で、最大２４０℃の温度で押出した。押出物を、水槽を通して圧伸成形することによって冷却し、その後、粗砕した。このグラニュールを繰返し押出した。３回押出した後、そのメルトフローインデックス（ＭＦＩ）及び黄色度指数（ＹＩ）を、実施例７と同様にして測定した。その結果を表２にまとめた。
表２：
【表２】
2005528447.tif 000005
脚注ａ）、ｂ）、ｃ）及びｅ）の説明については、表１の端部を参照。
ｆ）イルガノックスＨＰ１３６（登録商標：Ｉｒｇａｎｏｘ  ＨＰ  １３６）（チバ  スペシャルティ  ケミカルズ  インコーポレーテッド）は、式Ｖａで表わされる化合物約８５重量部及び式Ｖｂで表わされる化合物約１５重量部の混合物である。
【化３】
2005528447.tif 000006
【国際調査報告】
2005528447.tif 000007
2005528447.tif 000008
2005528447.tif 000009